(57)【要約】本発明は、液体含浸表面を有する物品を対象とし、その表面は、液体を間または内部に安定に含有するのに十分に接近して離間された特徴のマトリックスをその上に有し、好ましくは、その上に薄膜も有する。表面は、有利な非湿潤特性をもつ物品を提供する。表面テクスチャ内に混入された気体（例えば、空気）を含む従来の非湿潤性表面と比較して、これらの液体含浸表面は、突き刺し（ｉｍｐａｌｅｍｅｎｔ）および着霜に耐性があり、したがって、これらはより強固である。【選択図】なし
2014531989.tif 000002
【特許請求の範囲】
【請求項１】
液体含浸表面を含む物品であって、前記表面が、液体を間または内部に安定に含有するのに十分に接近して離間された、特徴のマトリックスを含む、物品。
【請求項２】
前記液体が、室温で、約１０００ｃＰ以下の粘度を有する、請求項１に記載の物品。
【請求項３】
前記液体が、室温で、約２０ｍｍＨｇ以下の蒸気圧を有する、請求項１または２に記載の物品。
【請求項４】
前記液体が、室温で、約１００ｃＰ以下の粘度を有する、請求項２に記載の物品。
【請求項５】
前記液体が、室温で、約５０ｃＰ以下の粘度を有する、請求項２に記載の物品。
【請求項６】
前記特徴が、実質的に均一の高さを有し、前記液体が、前記特徴の間の空間を埋め、前記特徴を、前記特徴の頂部にわたって少なくとも厚さ約５ｎｍの層でコーティングする、前述の請求項のいずれか１項に記載の物品。
【請求項７】
前記特徴が、細孔または他のウェルを画定し、前記液体が、前記特徴を埋める、前述の請求項のいずれか１項に記載の物品。
【請求項８】
前記液体は、前記液体が前記特徴の頂部上に安定な薄膜を形成するように、０°の後退接触角を有する、前述の請求項のいずれか１項に記載の物品。
【請求項９】
前記マトリックスが、約１マイクロメートル〜約１００マイクロメートルの特徴から特徴までの間隔を有する、前述の請求項のいずれか１項に記載の物品。
【請求項１０】
前記マトリックスが、約５ナノメートル〜約１マイクロメートルの特徴から特徴までの間隔を有する、前述の請求項のいずれか１項に記載の物品。
【請求項１１】
前記マトリックスが、階層構造を含む、前述の請求項のいずれか１項に記載の物品。
【請求項１２】
前記階層構造が、上にナノ規模の特徴を含む、マイクロ規模の特徴である、請求項１１に記載の物品。
【請求項１３】
前記特徴が、約１００マイクロメートル以下の高さを有する、前述の請求項のいずれか１項に記載の物品。
【請求項１４】
前記特徴が、支柱である、前述の請求項のいずれか１項に記載の物品。
【請求項１５】
前記特徴が、球形粒子、ナノニードル、ナノガラス、および表面粗さを提供するランダム形状の特徴から成る群から選択される少なくとも１つの要素を含む、前述の請求項のいずれか１項に記載の物品。
【請求項１６】
前記特徴が、細孔、空洞、相互接続した細孔、および相互接続した空洞から成る群から選択される少なくとも１つの要素を含む、前述の請求項のいずれか１項に記載の物品。
【請求項１７】
前記表面が、異なる大きさを有する複数の細孔をもつ多孔質媒体を含む、請求項１６に記載の物品。
【請求項１８】
前記液体が、シリコーン油、液体ペルフルオロカーボン、ペルフルオロフッ素系真空油（Ｋｒｙｔｏｘ１５０６またはＦｒｏｍｂｌｉｎ０６／６等）、フッ素系冷却剤（例えば、３Ｍ社製のＦＣ−７０として販売されるペルフルオロトリペンチルアミン）、イオン液体、水と混合しないフッ素系イオン液体、ＰＤＭＳを含むシリコーン油、フッ素系シリコーン油、液体金属、電気粘性流体、磁気粘性流体、強磁性流体、誘電液体、炭化水素液体、フルオロカーボン液体、冷媒、真空油、相変化物質、半流動体、グリース、滑液、体液から成る群から選択される要素を含む、前述の請求項のいずれか１項に記載の物品。
【請求項１９】
前記物品が、蒸気タービン部品、ガスタービン部品、航空機部品、および風力タービン部品から成る群から選択される要素であり、前記液体含浸表面が、衝突液体を弾くように構成される、前述の請求項のいずれか１項に記載の物品。
【請求項２０】
前記物品が、眼鏡および鏡から成る群から選択される要素であり、前記液体含浸表面が、それらの上を曇らせることを阻止するように構成される、請求項１〜１８のいずれか１項に記載の物品。
【請求項２１】
前記物品が、航空機部品、風力タービン、送電線、およびフロントガラスから成る群から選択される要素であり、前記液体含浸表面が、それらの上で氷の形成を阻止するように構成される、請求項１〜１８のいずれか１項に記載の物品。
【請求項２２】
前記物品が、パイプライン（またはそれらの部品もしくはコーティング）であり、前記液体含浸表面が、その上での水和物の形成を阻止する、および／またはその上を流れる流体の滑り（抵抗の減少）を向上するように構成される、請求項１〜１８のいずれか１項に記載の物品。
【請求項２３】
前記物品が、熱交換器部品、または油もしくはガスパイプライン（またはそれらの部品もしくはコーティング）であり、前記液体含浸表面が、それらの上で塩の形成および／または付着を阻止するように構成される、請求項１〜１８のいずれか１項に記載の物品。
【請求項２４】
前記液体含浸表面が、腐食を阻止するように構成される、請求項１〜１８のいずれか１項に記載の物品。
【請求項２５】
前記物品が、人工関節であり、前記液体含浸表面が、前記関節の接合面の間の摩擦を減少させる、および／または長期的な潤滑を提供するように構成される、請求項１〜１８のいずれか１項に記載の物品。
【請求項２６】
前記物品が、エンジン部品（例えば、ピストンまたはシリンダー）であり、前記液体含浸表面が、前記部品の長期的な潤滑を提供するように構成される、請求項１〜１８のいずれか１項に記載の物品。
【請求項２７】
前記液体含浸表面が、前記表面から経時的に液体を放出するように構成され、それによって、経時的に潤滑を提供する、請求項２５または２６に記載の物品。
【請求項２８】
前記液体含浸表面が、その上でデブリの吸着に抵抗するように構成される汚染防止表面である、請求項１〜１８のいずれか１項に記載の物品。
【請求項２９】
前記物品が、熱交換器部品であり、前記液体含浸表面が、その上での凝縮物の脱落を促進するように構成され、それによって、凝縮熱伝達を向上する、請求項１〜１８のいずれか１項に記載の物品。
【発明の詳細な説明】
【技術分野】
【０００１】
関連出願の相互参照
本出願は、２０１１年８月５日に出願された米国仮特許出願第６１／５１５，３９５号への優先権およびその利益を主張し、それらの全てを参照することにより本明細書に組み込まれる。
【０００２】
技術分野
本発明は、概して、非湿潤性および低付着表面に関する。より具体的には、ある特定の実施形態において、本発明は、液体突き刺し（ｉｍｐａｌｅｍｅｎｔ）、氷形成、スケール形成、水和物形成に抵抗する、および／または汚染防止特性を有する非湿潤性表面に関する。
【背景技術】
【０００３】
背景技術
この１０年におけるマイクロ／ナノ処理表面の出現は、熱流体科学の多種多様の物理現象を強化するための新たな技術を開発してきた。例えば、マイクロ／ナノ表面テクスチャの使用は、より小さい粘性抵抗、氷および他の物質への減少した付着、自浄化、ならびに撥水性を得ることが可能な非湿潤性表面を提供してきた。これらの改善は、概して、固体表面と隣接する液体との間の低下した接触（すなわち、より低い湿潤性）から得られる。
【０００４】
対象とする非湿潤性表面の１種は、超疎水性表面である。一般的に、超疎水性表面は、疎水性コーティングといった本質的に疎水性の表面上のマイクロ／ナノ規模の粗さを含む。超疎水性表面は、マイクロ／ナノ表面テクスチャ内の空気−水界面に起因して、水との接触に抵抗する。
【０００５】
既存の非湿潤性表面（例えば、超疎水性、超撥油性、および超嫌金属性表面）の欠点の１つは、それらが、表面の非湿潤性能を破壊する突き刺しの影響を受けやすいことである。突き刺しは、衝突液体（例えば、液滴または液体流）が表面テクスチャ内に混入された空気を置き換えるときに生じる。突き刺しを防ぐための従来の試みは、表面テクスチャの程度をマイクロ規模からナノ規模に減少させることに注力している。
【０００６】
既存の非湿潤性表面の別の欠点は、それらが氷形成および付着の影響を受けやすいことである。例えば、霜が既存の超疎水性表面上に形成されるとき、表面は親水性となる。凍結条件下において、水滴は、表面に固着することがあり、氷が堆積し得る。氷の除去は、氷が表面のテクスチャと結合することがあるため、困難であり得る。同様に、それらの表面が、例えば、脱塩または油およびガス用途におけるように、塩で飽和した溶液に曝露されるとき、スケールが表面上に形成され、機能性の低下をもたらす。既存の非湿潤性表面の同様の制限は、表面上の水和物形成、ならびに他の有機物もしくは無機物沈着の形成の問題を含む。
【０００７】
より強固な非湿潤性表面（例えば、超疎水性表面、超撥油性表面、および超嫌金属性表面）に対する必要性が存在する。特に、突き刺しおよび氷形成に抵抗する非湿潤性表面に対する必要性が存在する。
【発明の概要】
【課題を解決するための手段】
【０００８】
表面上にマイクロ／ナノ処理された特徴のマトリックスに含浸された液体、または表面上の細孔もしくは他の小さなウェルを満たす液体を含む非湿潤性表面が、本明細書で説明される。表面テクスチャ内に混入された気体（例えば、空気）を含む従来の非湿潤性表面と比較して、これらの液体含浸表面は、突き刺しおよび着霜に耐性があり、したがって、これらはより強固である。本発明は、本来基礎的なものであり、非湿潤性表面から利益を得るいかなる用途においても使用され得る。例えば、本明細書で説明される方法は、油およびガスパイプラインの粘性抵抗を減少させる、航空機および／または配電線上の氷形成を防ぐ、ならびに衝突液体の堆積を最小化するために使用されることができる。
【０００９】
本明細書で説明される方法および装置は、気体含浸表面として本明細書に参照される既存の非湿潤性表面に対していくつかの利点を有する。例えば、気体含浸表面と比較して、液体含浸表面は、突き刺しに対してはるかにより高い抵抗を有する。これは、液体含浸表面が、液体衝突中により高い圧力（例えば、より早い液滴速度）に耐えることを可能にする。ある特定の実施形態において、液体含浸表面は、従来の気体含浸表面アプローチにおいて利用されるようなナノ規模のテクスチャではなく、マイクロ規模の表面テクスチャの使用を通して突き刺しに抵抗する。ナノ規模のテクスチャではなくマイクロ規模のテクスチャを使用することは、少なくともマイクロ規模の特徴がより安価であり、はるかに調製が容易であることから、極めて有利である。
【００１０】
含浸液体の適切な選択を通して、本明細書で説明される液体含浸表面は、多種多様の用途に合うように容易にカスタマイズ可能である。例えば、固体表面上での水抵抗の低減は、水は油上で容易に滑るため、含浸液体として油を使用することによって達成され得る。含浸液体としての油の使用はまた、霜および氷形成の防止に対して好適である。本出願において、霜および氷は、表面テクスチャのピークでのみ形成することができ、それによって、氷形成速度および付着強度を大幅に減少させる。
【００１１】
一態様において、本発明は、液体含浸表面を含む物品を対象とし、該表面は、液体を間または内部に安定に含有するのに十分に接近して離間された、特徴のマトリックスを含む。ある特定の実施形態において、液体は、室温で、約１０００ｃＰ（またはｃＳｔ）以下、約１００ｃＰ（またはｃＳｔ）以下、または、約５０ｃＰ（またはｃＳｔ）以下の粘度を有する。ある特定の実施形態において、液体は、室温で、約２０ｍｍＨｇ以下、約１ｍｍＨｇ以下、または約０．１ｍｍＨｇ以下の蒸気圧を有する。
【００１２】
ある特定の実施形態において、特徴は、実質的に均一の高さを有し、液体は、特徴の間の空間を埋め、特徴を、特徴の頂部にわたって少なくとも厚さ約５ｎｍの層でコーティングする。ある特定の実施形態において、特徴は、細孔または他のウェルを画定し、液体は、特徴を埋める。
【００１３】
ある特定の実施形態において、液体は、液体が特徴の頂部上に安定な薄膜を形成するように、０°の後退接触角を有する。
【００１４】
ある特定の実施形態において、マトリックスは、約１マイクロメートル〜約１００マイクロメートルの特徴から特徴までの間隔を有する。ある特定の実施形態において、マトリックスは、約５ナノメートル〜約１マイクロメートルの特徴から特徴までの間隔を有する。ある特定の実施形態において、マトリックスは、階層構造を含む。例えば、階層構造は、上にナノ規模の特徴を含むマイクロ規模の特徴であり得る。
【００１５】
ある特定の実施形態において、特徴は、約１００マイクロメートル以下の高さを有する。ある特定の実施形態において、特徴は支柱である。ある特定の実施形態において、特徴は、１つ以上の球形粒子、ナノニードル、ナノガラス、および／または表面粗さを提供するランダム形状の特徴を含む。ある特定の実施形態において、特徴は、１つ以上の細孔、空洞、相互接続した細孔、および／またはおよび相互接続した空洞を含む。ある特定の実施形態において、表面は、異なる大きさを有する複数の細孔をもつ多孔質媒体を含む。
【００１６】
ある特定の実施形態において、液体は、液体ペルフルオロカーボン、ペルフルオロフッ素系真空油（Ｋｒｙｔｏｘ１５０６またはＦｒｏｍｂｌｉｎ０６／６等）、フッ素系冷却剤（例えば、３Ｍ社製のＦＣ−７０として販売されるペルフルオロトリペンチルアミン）、イオン液体、水と混合しないフッ素系イオン液体、ＰＤＭＳを含むシリコーン油を含むフッ素系シリコーン油、液体金属、電気粘性流体、磁気粘性流体、強磁性流体、誘電液体、炭化水素液体、フルオロカーボン液体、冷媒、真空油、相変化物質、半流動体、グリース、滑液、および／または体液を含む。
【００１７】
ある特定の実施形態において、物品は、蒸気タービン部品、ガスタービン部品、航空機部品、または風力タービン部品であり、液体含浸表面は、衝突液体を弾くように構成される。ある特定の実施形態において、物品は、眼鏡、ゴーグル、スキー用マスク、ヘルメット、ヘルメットフェースシールド、または鏡であり、液体含浸表面は、それらの上を曇らせることを阻止するように構成される。ある特定の実施形態において、物品は、航空機部品、風力タービン部品、送電線、またはフロントガラスであり、液体含浸表面は、それらの上で氷の形成を阻止するように構成される。ある特定の実施形態において、物品は、パイプライン（またはそれらの部品もしくはコーティング）であり、液体含浸表面は、その上で水和物の形成を阻止する、および／あるいはその上を（またはそこを通って）流れる流体の滑り（抵抗の減少）を向上するように構成される。ある特定の実施形態において、物品は、熱交換器部品、または油もしくはガスパイプライン（またはそれらの部品もしくはコーティング）であり、液体含浸表面は、それらの上で塩の形成および／または付着を阻止するように構成される。ある特定の実施形態において、液体含浸表面は、腐食を阻止するように構成される。
【００１８】
ある特定の実施形態において、物品は、人工関節であり、液体含浸表面は、関節の接合面の間の摩擦を減少させる、および／または長期的な潤滑を提供するように構成される。ある特定の実施形態において、物品は、エンジン部品（例えば、ピストンまたはシリンダー）であり、液体含浸表面は、部品の長期的な潤滑を提供するように構成される。ある特定の実施形態において、液体含浸表面は、表面から経時的に液体を放出するように構成され、それによって、経時的に潤滑を提供する。
【００１９】
ある特定の実施形態において、液体含浸表面は、その上でデブリの吸着に抵抗するように構成される汚染防止表面である。ある特定の実施形態において、物品は、熱交換器部品であり、かつ液体含浸表面は、その上で凝縮物の脱落を促進するように構成され、それによって、凝縮熱伝達を向上する。
【００２０】
本発明の対象および特徴は、以下で説明される図面、および特許請求の範囲を参照してよりよく理解され得る。
【図面の簡単な説明】
【００２１】
【図１ａ】本発明のある特定の実施形態に従う、非湿潤性表面と接触する液体の略断面図。
【図１ｂ】本発明のある特定の実施形態に従う、非湿潤性表面を突き刺ししている液体の略断面図。
【図１ｃ】本発明のある特定の実施形態に従う、液体含浸表面と接触する液体の略断面図。
【図２ａ】本発明のある特定の実施形態に従う、液体含浸表面上に静止している液滴の略断面図。
【図２ｂ】本発明のある特定の実施形態に従う、支柱を含む非湿潤性表面のＳＥＭ画像。
【図２ｃ】本発明のある特定の実施形態に従う、支柱を含む非湿潤性表面の略斜視図。
【図２ｄ】本発明のある特定の実施形態に従う、支柱を含む非湿潤性表面の略水平断面図。
【図３】図３は、本発明のある特定の実施形態に従う、マイクロテクスチャ付与表面の写真を含む。
【図４】図４ａ、４ｂは、本発明のある特定の実施形態に従う、気体含浸表面上および液体含浸表面上のそれぞれで、水滴の衝突を描写する一連の高速ビデオ画像を含む。
【図５】図５は、本発明のある特定の実施形態に従う、水平線に対して２５°に傾けた液体含浸表面に衝突する液滴を示す一連の高速ビデオ画像を含む。
【図６】図６ａ〜６ｄは、本発明のある特定の実施形態に従う、気体含浸非湿潤性表面上での霜の形成を示す一連のＥＳＥＭ画像を含む。
【図７】図７ａ〜７ｃは、本発明のある特定の実施形態に従う、乾燥および着霜した超疎水性表面上の液滴衝突試験の画像を含む。
【図８】図８は、本発明のある特定の実施形態に従う、測定された正規化された氷付着強度対正規化された表面積のプロットである。
【図９】本発明のある特定の実施形態に従う、ロールオフ角度対表面固体分率のプロット。
【図１０】本発明のある特定の実施形態に従う、傾けた液体含浸表面上での液滴転がり速度のプロット。
【図１１】本発明のある特定の実施形態に従う、傾けた液体含浸表面上での液滴転がり速度のプロット。
【図１２】本発明のある特定の実施形態に従う、傾けた液体含浸表面上での液滴転がり速度のプロット。
【図１３】図１３は、本発明のある特定の実施形態に従う、シリコーン油に含浸されたマイクロ支柱表面上の霜の核形成の環境制御型ＳＥＭ（ＥＳＥＭ）画像を含む。
【図１４】図１４は、本発明のある特定の実施形態に従う、シリコーン油に含浸されたマイクロ支柱表面上の霜の核形成の環境制御型ＳＥＭ（ＥＳＥＭ）画像を含む。
【図１５】本発明のある特定の実施形態に従う、突き刺し状態と非接液状態を対比する、支柱特徴のマトリックスを有し、シリコーン油に含浸された表面上の水滴の画像。
【図１６】本発明のある特定の実施形態に従う、湿潤状態の６つの液体含浸表面を説明する概略図。
【図１７】本発明のある特定の実施形態に従う、図１６に示される湿潤状態の６つの液体含浸表面に対する条件を示す概略図。
【発明を実施するための形態】
【００２２】
発明を実施するための形態
特許請求される本発明の組成物、混合物、システム、デバイス、方法、および過程は、本明細書で説明される実施形態からの情報を使用して開発される変形および適合を包含するということが意図される。本明細書で説明される組成物、混合物、システム、デバイス、方法、および過程の適合および／または変更は、関連技術分野における当業者によって実施されてもよい。
【００２３】
発明を実施するための形態を通して、物品、デバイス、およびシステムが、特定の成分を有する、含む、または備えるとして説明される場合、あるいは過程および方法が、特定のステップを有する、含む、または備えるとして説明される場合、加えて、列挙された成分から本質的に成る、または列挙された成分から成る本発明の物品、デバイス、およびシステムが存在し、ならびに列挙された処理ステップから本質的に成る、または列挙された処理ステップから成る本発明に従う過程および方法が存在するということが意図される。
【００２４】
同様に、物品、デバイス、混合物、ならびに組成物が、特定の化合物および／もしくは物質を有する、含む、または備えるとして説明される場合、加えて、列挙された化合物および／もしくは物質から本質的に成る、または列挙された化合物および／もしくは物質から成る本発明の物品、デバイス、混合物、ならびに組成物が存在するということが意図される。
【００２５】
ステップの順序または特定の動作を実施する順序は、本発明が実施可能である限り、重要ではないことを理解すべきである。さらに、２つ以上のステップまたは動作が同時に行われてもよい。
【００２６】
例えば、背景技術の章における任意の刊行物の本明細書での言及は、その刊行物が、本明細書で提示される特許請求の範囲のいずれかに関連する先行技術として役立つということの承認ではない。背景技術の章は、明瞭にする目的で提示され、いずれかの特許請求の範囲に関連する先行技術の説明として意味されるものではない。
【００２７】
ある特定の実施形態において、液体と固体との間の静的接触角
【数１】
2014531989.tif 000003
は、３つの相、すなわち固相、液相、および気相が交わる接触線の正接と水平線との間で測定されるように、固体表面上の液滴によって形成される角度として定義される。「接触角」という用語は、液体はいかなる運動もなく単に固体上で静止しているため、通常、静的接触角
【数２】
2014531989.tif 000004
を意味する。
【００２８】
本明細書で使用されるとき、動的接触角、
【数３】
2014531989.tif 000005
、は、固体表面上で運動する液体によって作られる接触角である。液滴衝突の文脈において、
【数４】
2014531989.tif 000006
は、前進運動または後退運動のいずれかの間に存在し得る。
【００２９】
本明細書で使用されるとき、表面は、それが少なくとも９０度の液体との動的接触角を有する場合、「非湿潤性」である。非湿潤性表面の例としては、例えば、超疎水性表面、超撥油性表面、および超嫌金属性表面が挙げられる。
【００３０】
本明細書で使用されるとき、接触角ヒステリシス（ＣＡＨ）は、
【数５】
2014531989.tif 000007
（式中、
【数６】
2014531989.tif 000008
および
【数７】
2014531989.tif 000009
は、それぞれ、固体表面の液体によって形成される前進接触角および後退接触角である）である。前進接触角
【数８】
2014531989.tif 000010
は、接触線がまさに前進しようとする瞬間に形成される接触角であり、一方、後退接触角
【数９】
2014531989.tif 000011
は、接触線がまさに後退しようとするときに、形成される接触角である。
【００３１】
図１は、本発明の一実施形態に従う、旧来の、もしくは従来の非湿潤性表面１０４（すなわち、気体含浸表面）と接触する接触液１０２の略断面図である。表面１０４は、支柱１０８によって定義される表面テクスチャを有する固体１０６を含む。支柱１０８の間の領域は、空気等の気体１１０によって占有される。描画されるように、接触液１０２が、支柱１０８の頂部と接触可能である一方、気体液体界面１１２は、液体１０２が表面１０４の全体を濡らすことを防ぐ。
【００３２】
図１ｂを参照して、ある特定の事例において、接触液１０２は、含浸気体を置き換え、固体１０６の支柱１０８内に突き刺しされ得る。突き刺しは、例えば、液滴が表面１０４に高速で衝突するときに生じ得る。突き刺しが生じるとき、支柱１０８の間の領域を占有する気体は、部分的に、もしくは完全に接触液１０２で置換され、表面１０４はその非湿潤性能を失うことがある。
【００３３】
図１ｃを参照して、ある特定の実施形態において、気体ではなく、含浸液体１２６に含浸されるテクスチャ（例えば、支柱１２４）を有する固体１２２を含む非湿潤性の液体含浸表面１２０が、提供される。描画される実施形態において、表面と接触する接触液１２８は、表面１２０の支柱１２４（または他のテクスチャ）の上に静止する。支柱１２４の間の領域において、接触液１２８は、含浸液体１２６によって支持される。ある特定の実施形態において、接触液１２８は、含浸液体１２６と混合しない。例えば、接触液１２８は水であってもよく、含浸液体１２６は油であってもよい。
【００３４】
固体１２２は、任意の本質的に疎水性、撥油性、および／または嫌金属性の材料またはコーティングを含んでもよい。例えば、固体１２２は、アルカン等の炭化水素、ならびにテフロン（登録商標）、トリクロロ（１Ｈ，１Ｈ，２Ｈ，２Ｈ−ペルフルオロオクチル）シラン（ＴＣＳ）、オクタデシルトリクロロシラン（ＯＴＳ）、ヘプタデカフルオロ−１，１，２，２−テトラヒドロデシルトリクロロシラン、フルオロＰＯＳＳ、および／または他のフルオロポリマー等のフルオロポリマーを含み得る。追加の可能な固体１２２の材料またはコーティングは、セラミック、ポリマー材料、フッ素系材料、金属間化合物、および複合材料を含む。ポリマー材料は、例えば、ポリテトラフルオロエチレン、フルオロアクリレート、フルオロエウラタン（ｆｌｕｏｒｏｅｕｒａｔｈａｎｅ）、フルオロシリコーン、フルオロシラン、改質炭酸塩、クロロシラン、シリコーン、ポリジメチルシロキサン（ＰＤＭＳ）、および／またはそれらの組み合わせを含み得る。セラミックは、例えば、炭化チタン、窒化チタン、窒化クロム、窒化ホウ素、炭化クロム、炭化モリブデン、炭窒化チタン、無電解ニッケル、窒化ジルコニウム、フッ素化二酸化シリコン、二酸化チタン、タンタル酸化物、タンタル窒化物、ダイヤモンド様炭素、フッ素化ダイヤモンド様炭素、および／またはそれらの組み合わせを含み得る。金属間化合物は、例えば、ニッケルアルミナイド、チタンアルミナイド、および／またはそれらの組み合わせを含み得る。
【００３５】
液体含浸表面１２０内のテクスチャは、物理的テクスチャまたは表面粗さである。テクスチャは、フラクタルまたはパターン化を含むランダムであってもよい。ある特定の実施形態において、テクスチャは、マイクロ規模の、またはナノ規模の特徴である。例えば、テクスチャは、約１００ミクロン未満、約１０ミクロン未満、約１ミクロン未満、約０．１ミクロン未満、または約０．０１ミクロン未満の長さスケールＬ（例えば、平均細孔直径、または平均突起部高さ）を有し得る。ある特定の実施形態において、テクスチャは、支柱１２４または球状もしくは半球状の突起部といった他の突起部を含む。丸みを帯びた突起部は、尖った固体エッジを避け、液体エッジのピン止めを最小化するために望ましい場合がある。テクスチャは、例えば、リソグラフィー、自己集合、および沈殿といった機械的および／または化学的方法を含む任意の従来の方法を使用して表面に導入されることができる。
【００３６】
含浸液体１２６は、所望の非湿潤特性を提供することが可能な任意の種類の液体であってもよい。例えば、含浸液体１２６は、油性もしくは水性（ｗａｔｅｒ−ｂａｓｅｄ）（すなわち、水性（ａｑｕｅｏｕｓ））であり得る。ある特定の実施形態において、含浸液体１２６は、イオン液体（例えば、ＢＭＩ−ＩＭ）である。可能な含浸液体の他の例には、ヘキサデカン、真空ポンプ油（例えば、ＦＯＭＢＬＩＮ（登録商標）０６／６、ＫＲＹＴＯＸ（登録商標）１５０６）シリコン（ｓｉｌｉｃｏｎ）油（例えば、１０ｃＳｔもしくは１０００ｃＳｔ）、フルオロカーボン（例えば、ペルフルオロトリペンチルアミン、ＦＣ−７０）、剪断減粘性流体、剪断増粘性流体、液体ポリマー、溶解ポリマー、粘弾性流体、および／または液体フルオロＰＯＳＳが挙げられる。ある特定の実施形態において、含浸液体は、液体金属、誘電流体、強磁性流体、磁気粘性（ＭＲ）流体、電気粘性（ＥＲ）流体、イオン流体、炭化水素液体、および／またはフルオロカーボン液体である（またはそれらを含む）。一実施形態において、含浸液体１２６は、ナノ粒子の導入による剪断増粘性である。剪断増粘性含浸液体１２６は、突き刺しを防ぎ、例えば、衝突液体からの衝突に抵抗するのに望ましい場合がある。
【００３７】
含浸液体１２６の表面１２０からの蒸発を最小化するために、低蒸気圧（例えば、０．１ｍｍＨｇ未満、０．００１ｍｍＨｇ未満、０．００００１ｍｍＨｇ未満、または０．０００００１ｍｍＨｇ未満）を有する含浸液体１２６を使用することが望ましい。ある特定の実施形態において、含浸液体１２６は、約−２０℃未満、約−４０℃未満、または約−６０℃の凝固点を有する。ある特定の実施形態において、含浸液体１２６の表面張力は、約１５ｍＮ／ｍ、約２０ｍＮ／ｍ、または約４０ｍＮ／ｍである。ある特定の実施形態において、含浸液体１２６の粘度は、約１０ｃＳｔ〜約１０００ｃＳｔである）。
【００３８】
含浸液体１２６は、液体を固体に適用するための任意の従来の技術を使用して、表面１２０に導入されてもよい。ある特定の実施形態において、浸漬コーティング、ブレードコーティング、またはローラコーティングといったコーティング過程が、含浸液体１２６を適用するために使用される。代替として、含浸液体１２６は、表面１２０を通って（例えば、パイプライン中）流れる液体材料によって、導入されてもよく、および／または補充されてもよい。含浸液体１２６が適用された後、毛細管力は、液体を適所に保持する。毛細管力は、特徴から特徴までの距離または細孔半径に大まかに反比例して変化し、これらの特徴は、表面の動きにもかかわらず、また表面上の空気もしくは他の流体の動きにもかかわらず（例えば、表面１２０が、空気が吹き付ける航空機の外側表面上、あるいは油および／または他の流体がその中を流れるパイプライン中にある場合）、液体が適所に保持されるように設計され得る。ある特定の実施形態において、例えば、速い流れのパイプライン中で、航空機上で、風力タービン翼上で等に使用される表面に対して、高い動力、物体力、重力、および／または剪断力が、液体膜を除去する脅威をもたらし得る場合、ナノ規模の特徴が使用される（例えば、１ナノメートル〜１マイクロメートル）。小さい特徴はまた、頑健性および衝突に対する抵抗を提供するために有用であり得る。
【００３９】
気体含浸表面と比較して、本明細書で説明される液体含浸表面は、いくつかの利点を提示する。例えば、液体は、広範囲の圧力にわたって非圧縮性であるため、液体含浸表面は、概して、突き刺しに対してより耐性がある。ある特定の実施形態において、ナノ規模の（例えば、１ミクロン未満）テクスチャが、気体含浸表面の突き刺しを回避するために必須であり得る一方、マイクロ規模の（例えば、１ミクロン〜約１００ミクロン）テクスチャは、液体含浸表面の突き刺しを回避するために十分である。言及されるように、マイクロ規模のテクスチャは、製造が非常に容易であり、ナノ規模のテクスチャよりも実用的である。
【００４０】
液体含浸表面はまた、固体表面と流れる液体との間の粘性抵抗の減少に有用である。一般的に、固体表面にわたって流れる液体によってもたらされる粘性抵抗または剪断応力は、液体の粘度および表面に隣接する剪断率に比例する。旧来の想定は、いわゆる「ノースリップ」境界条件において、固体表面と接触する液体分子が表面に固着するというものである。液体と表面との間にいくらかの滑りが生じることがあっても、ノースリップ境界条件は、ほとんどの用途に対して有用な想定である。
【００４１】
ある特定の実施形態において、液体含浸表面といった非湿潤性表面は、それらが固体表面で大量のスリップを誘発するため望ましい。例えば、図１ａおよび１ｃを再度参照して、接触液１０２、１２８が、含浸液体１２６または気体によって支持されるとき、液体−液体もしくは液体−気体界面は、下層の固体材料に対して自由に流れる、または滑る。４０％程度の抵抗低減が、この滑りによってもたらされる。しかし、言及されるように、気体含浸表面は、突き刺しの影響を受けやすい。気体含浸表面に突き刺しが生じるとき、減少された抵抗低減の利益が失われ得る。
【００４２】
本明細書で説明される液体含浸表面の別の利点は、それらが、霜もしくは氷の形成および付着の最小化に有用であることである。理論上は、従来の（すなわち、気体含浸）超疎水性表面は、氷が主に空気と接触するように、氷を強制的に低い表面エネルギーであるマイクロおよび／またはナノ規模の表面テクスチャの上に静止することによって、氷形成および付着を減少させる。しかし、実際には、これらの気体含浸表面は、実際に増加した氷の形成および付着をもたらし得る。例えば、気体含浸表面の温度が氷点下であるとき、気体含浸表面は、霜を堆積し始めることがあり、それは表面を超疎水性から親水性に変換する。水が次に親水性の表面と接触するとき、水は親水性のテクスチャに浸透し、凍結し得る。気体含浸表面と氷との間の付着の結束は、氷と表面テクスチャとの間を連結することによって、強化され得る。同様に、本明細書で説明される液体含浸表面は、表面上の核形成が、例えば、歯石除去の減少、水和物形成、外科用インプラント上の歯垢の蓄積等の問題を引き起こす状況において、有用である。
【００４３】
旧知の核形成理論にしたがって、ランダム熱運動下でともに収集される水分子の集団は、成長を持続するために臨界サイズに達しなければならない。平面上の臨界サイズの胚の異種核形成に対する自由エネルギー障壁ΔＧ＊、および対応する核形成速度は、
【数１０】
2014531989.tif 000012
ならびに
【数１１】
2014531989.tif 000013
のように表される。
パラメータｍは、
【数１２】
2014531989.tif 000014
（式中、
【数１３】
2014531989.tif 000015
、
【数１４】
2014531989.tif 000016
、および
【数１５】
2014531989.tif 000017
は、それぞれ基材の蒸気、基材の氷、および氷蒸気界面に対する界面エネルギーである）によって得られる界面エネルギーの比率である。臨界半径ｒｃに関する自由エネルギーの定義において、基材および氷は、等方性であると想定され、ならびに核形成粒子は球状であると想定される。次いで、臨界半径ｒｃは、ケルビン方程式：
【数１６】
2014531989.tif 000018
によって定義され得る。
【００４４】
固体上での核形成実験は、方程式１から予測される自由エネルギー障壁よりも、相当低い核形成へのエネルギー障壁を示す。これは、表面の高い表面エネルギー区画およびナノ規模の凹部が核形成部位として動作することから、ナノ規模の不均質および粗さによる可能性が高い。しかし、液体は、一般に、非常に平坦で均質であり、液体上の水の核形成は、旧知の理論とよく合致するように実験的に示されている。その結果として、疎水性液体に対する霜核形成または濃縮へのエネルギー障壁は、概して、固体に対するものよりもはるかに高い。ある特定の実施形態において、液体を液体含浸表面のテクスチャ内に含浸することは、これらの領域における核形成を防ぎ、表面テクスチャのピーク上（例えば、支柱の頂部）で優先核形成を強制する。氷形成に関して、液体含浸表面の使用は、気体含浸、超疎水性表面が直面する氷形成および付着の課題を克服、または低減する。
【００４５】
ある特定の実施形態において、本明細書で説明される液体含浸表面は、表面上の液体もしくは氷層の堆積を最小化する有利な液滴ロールオフ特性を有する。氷形成を防ぐために、例えば、液滴が凍結する前に、表面は、過冷却された液滴（例えば、氷雨）を脱落できることが重要である。さもなければ、十分に高速の液滴（雨滴等）は、表面のテクスチャを貫通し、氷が形成されるまで固定されたままである。有利には、ある特定の実施形態において、本明細書で説明される液体含浸表面は、低いロールオフ角度（すなわち、表面と接触する液滴が表面から転がりまたは滑り落ち始める表面の角度または傾斜）を有する。液体含浸表面に関連する低いロールオフ角度は、表面と接触する液滴が、液体が凍結し得る、および氷が堆積し得る前に、表面から容易に転がり落ちることを可能にする。以下でさらなる詳細が説明されるように、ある表面（すなわち、ヘキサデカンで含浸されたオクタデシルトリクロロシラン処理シリコーン支柱表面）の水に対するロールオフ角度は、１．７°±０．１°であると測定された。ある特定の実施形態において、液体含浸表面に対するロールオフ角度は、約２°未満、または約１°未満である。
【００４６】
図２は、本発明のある特定の実施形態に従う、液体含浸表面２０４の上に静止している液滴２０２の略断面図である。一実施形態において、その可動性を左右する液滴エッジの形態は、含浸液体１２６の特性の影響を受ける。例えば、描画されるように、液滴は、液滴エッジに局所的に接近した含浸液体１２６を「拾い上げる」ことができる。液滴のエッジでの含浸液体１２６の貯留は、ピン止め力を生じさせる。液滴ロールオフの間、ピン止め力および粘性力は、重力による液滴運動に抵抗する。角度αに傾けられた表面に対して、液滴ロールオフの力平衡方程式は、
【数１７】
2014531989.tif 000019
（式中、
【数１８】
2014531989.tif 000020
は、液滴上の重力であり、
【数１９】
2014531989.tif 000021
は、粘性力であり、および
【数２０】
2014531989.tif 000022
は、ピン止め力である）によって得られる。この方程式において、Ｖは、液滴の体積であり、ρは、非接液液体の密度であり、
【数２１】
2014531989.tif 000023
は、表面固体分率（非接液相と直接接触する基材の領域分率）であり、μは、含浸液体の動的粘性係数であり、ｖｏは、液滴滑り速度（特徴的な落下速度）であり、ｈは、含浸液体の剪断が生じる面の特徴的な長さスケール（例えば、表面支柱の高さまたは他の表面テクスチャ高さ）であり、αは、基材が水平線に対して作る角度であり、ｇは、重力加速度であり、ｒは、非接液液滴の接触半径であり、θａおよびθｒは、非接液液滴の前進および後退接触角であり、ならびにγｗは、蒸気と平衡にある非接液液体の表面エネルギーである。
【００４７】
図２ｂ〜２ｄは、ベース部２５２および支柱頂部２５６を有する実質的に正方形の支柱２５４の配列を含む非湿潤性表面２５０を示す。示されるように、支柱２５４は、高さｈ、辺長ａ、および支柱間隔ｂ（すなわち、隣接する支柱表面の間の距離）を有する。ベース部２５２は、支柱２６０間のベース領域２５８を含む。表面２５０の表面固体分率
【数２２】
2014531989.tif 000024
は、
【数２３】
2014531989.tif 000025
によって得られる。
【００４８】
ある特定の実施形態において、含浸液体の選択は、液滴ロールオフが生じる速度に影響する。例えば、液体が高粘度を有する場合、ロールオフは、非常に緩徐に生じ得る。
【００４９】
本明細書で説明される液体含浸表面は、多くの異なる産業にわたって多種多様の用途を有する。例えば、ある特定の実施形態において、液体含浸表面は、液体を弾くために使用される。固体表面上での液体の衝突を伴う多くの物理的過程が存在する。例としては、蒸気タービン翼に衝突する水滴、ガスタービン翼に衝突する油滴、ならびに航空機および風力タービン表面に衝突する雨滴が挙げられる。蒸気またはガスタービンに対して、蒸気に混入される水滴は、タービン翼の上に衝突して、そこに固着し、それによってタービン出力を低減する。しかし、液体含浸表面をタービン翼に適用することによって、液滴を翼から脱落することができ、タービン出力を著しく改善することができる。一実施形態において、液体含浸表面は、凝縮物への大きいエネルギー障壁を提示し、窓、眼鏡、および／または鏡といった表面に対する防曇コーティングとして好適である。
【００５０】
ある特定の実施形態において、液体含浸表面を使用して疎氷性を提供し、それによって氷の形成を防ぐ、あるいは最小化する。氷は、航空機、風力タービン、送電線、およびフロントガラスといった多くの状況において、表面上で形成することができる。液体含浸表面上に形成される氷は、通常の表面と比較してかなり少ない付着を示し、したがって、容易に除去されることができ、著しい省エネルギーをもたらす。液体含浸表面はまた、それらの原子的に平坦で、低いエネルギー表面が凝結（着霜）への大きなエネルギー障壁をもたらすという点において、氷を弾く（ｉｃｅ−ｒｅｐｅｌｌｅｎｔ）。ある特定の実施形態において、液体含浸表面は、氷雨から肉眼で見える氷形成を阻止する。航空機に対して、液体−含浸表面が、低下した氷および霜付着をもたらすことにより、航空機の防氷に必要とされるエネルギーおよび環境有害化学物質を著しく減少させることができる。液体含浸表面が送電線上で使用されるとき、氷が形成される可能性は低く、容易に除去することができる。液体含浸表面はまた、風力タービン上の氷形成を著しく減少し、それによってタービン効率を改善する。
【００５１】
ある特定の実施形態において、液体含浸表面を使用して疎水和物性（ｈｙｄｒａｔｅ−ｐｈｏｂｉｃｉｔｙ）を提供し、それによって、水和物の形成を防ぐ、あるいは最小化する。水和物は、深海掘削ならびに／または抽出の間の油およびガスパイプライン中で形成する。水和物は、パイプラインを詰まらせ、液体圧の壊滅的な上昇を引き起こし得る。好適な含浸液体を選択することにより、液体含浸表面は水和物の核形成に対する高いエネルギー障壁を提示し、これにより水和物形成に抵抗する。さらに、液体含浸表面上に形成される水和物は、通常の表面と比較してかなり少ない付着を示し、それによって、容易に除去されることができる。ある特定の実施形態において、含浸液体は、最初のコーティングとともに供給される恒久的な液体である。代替として、含浸液体は、パイプライン中に存在する油によって、継続的に供給されてもよい。
【００５２】
ある特定の実施形態において、液体含浸表面を使用して、嫌塩性（ｓａｌｔ−ｐｈｏｂｉｃｉｔｙ）を提供し、それによって、塩または鉱物スケールの形成を防ぐ、あるいは最小化する。塩は、固体表面上で、発電所または脱塩プラントにおける熱交換器といった水系または蒸気系の産業用設備で形成し得る。塩はまた、油およびガスパイプラインの表面上で形成し得る。塩の形成は、熱交換器の熱性能を低減し、また、高価なメンテナンスおよび／または運転停止を必要とする。液体含浸表面は、塩形成に抵抗し、通常の表面と比較してかなり少ない付着をもたらす塩核形成に対する高いエネルギー障壁を示し、これによって、容易な除去を促進する。含浸液体は、最初のコーティングとともに供給される恒久的な液体であり、および／または、それは継続的に供給されてもよく、あるいは隣接する液体相（例えば、油またはガスパイプライン中に存在する油）によって補充されてもよい。
【００５３】
ある特定の実施形態において、液体含浸表面を使用して、固体表面と流動液体との間の粘性抵抗を減少させる。パイプライン中の原油の輸送といった多くの工学用途は、長距離にわたるパイプを通した液体の輸送を必要とする。液体と隣接する表面との間の抵抗力により、多くの場合これらの液体の輸送に関連するエネルギー消費は著しい。液体含浸表面の使用は、これらの用途におけるエネルギー消費を大幅に減少させることができる。含浸液体を好適に選択することにより、液体含浸表面は、接触液の向上された滑りを示すことができ、それによって、液体−固体抵抗の大幅な縮小をもたらす。ある特定の実施形態において、液体含浸表面は、人工動脈および／または静脈での使用に効果的であり得る。
【００５４】
ある特定の実施形態において、液体含浸表面は、腐食を阻止するために有用である。耐食性含浸液体を使用することによって、下層の固体材料は、腐食性環境から保護され得る。加えて、液体含浸表面の液滴を脱落する能力は、水分がより容易に表面から除去されるため、腐食を低減させる。
【００５５】
液体含浸表面はまた、その上の沈着の形成を防ぐ、または減少させるために、ステント、人工動脈、および／または他の外科用インプラントで使用され得る。
【００５６】
ある特定の実施形態において、液体含浸表面を使用して、自己潤滑性骨関節を提供する。例えば、液体含浸表面は、膝関節および／または股関節置換手術において埋め込まれる人工関節の材料として使用されてもよい。液体含浸表面は、著しく減少された接合面の間の摩擦を提供し、およびまた、長期的な潤滑を提供する。含浸液体は、埋め込みの前に組み込まれる恒久的な液体であってもよく、またはそれは、体内に存在する潤滑流体（例えば、滑液）によって継続的に供給されてもよい。
【００５７】
液体含浸表面を使用して潤滑を提供することができる多くの他の用途が存在する。例えば、液体含浸表面は、ピストン／シリンダー表面上のベアリング、ならびに／または隣接する可動面間の摩擦の減少が有益である任意の他の自動車もしくは機械の部品もしくは装置に使用されてもよい。一実施形態において、表面内の含浸液体は、潤滑剤の長期的な供給を提供し、それによって、必要な位置への潤滑剤の適用において費やされる時間およびエネルギーを低減する。
【００５８】
液体含浸表面を使用して、汚染防止および／または自浄もまた、提供することができる。例えば、液体含浸表面は、それらの低い表面エネルギーの効力によってデブリの吸着に抵抗するによって、汚染防止に使用され得る。ある特定の実施形態において、液体含浸表面上の粒子および化学物質は、表面から脱落する液滴によって、吸着されて取り除かれる。この自浄特性は、（例えば、窓、眼鏡、および／または鏡用の）自浄ガラス、ならびに工業用塗料といった多くの用途に対して重要である。
【００５９】
液体含浸表面を使用して、水分の凝縮もまた促進することができる。例えば、液体含浸表面は、凝縮物を容易に脱落させるために使用することができ、それによって、凝縮熱伝達（例えば、液滴凝縮）を向上する。ある特定の実施形態において、液体含浸表面は、蒸気復水器からＨＶＡＣ復水器、天然ガスの液化において使用される天然ガス復水器といった範囲の熱交換器に適用される。
【００６０】
ある特定の実施形態において、本明細書で説明される液体含浸表面は、スキー用眼鏡／ゴーグル（例えば、防曇）、スキー板、スノーボード、アイススケート靴、水着等といったスポーツ用品のコーティングに有用である。
【００６１】
図１５は、突き刺し状態と非接液状態を対比する、支柱特徴のマトリックスを有し、シリコーン油に含浸された表面上の水滴の画像である。極めて非湿潤性の表面が所望されるある特定の実施形態に対して不利であり得る、突き刺し状態を示す実施例において、液滴は、水であり、含浸液体は、シリコーン油であり、表面は、１０マイクロメートル間隔を有する１０マイクロメートル正方形支柱をもつ未処理のシリコンである。突き刺し状態において、液体は、表面から転がり落ちない。非湿潤性が所望されるある特定の実施形態に対して有利である、非接液状態を示す実施例において、条件は、ＯＴＳ（オクタデシルトリクロロシラン）で処理されたことを除いて同じである。他のコーティングが使用されてもよい。
【００６２】
図１６は、本発明のある特定の実施形態に従う、湿潤状態の６つの液体含浸表面を説明する概略図である。濡れている状態の６つの表面（状態１から状態６）は、図１６の下部に示される４つの湿潤性条件（条件１〜４）に左右される。ほとんどの実施形態において、非接液状態が好ましい（状態１〜４）。加えて、非接液状態１および３のように薄膜が安定して支柱（または表面上の他の特徴）の頂部上に形成する場合、なお一層望ましい非湿潤特性（および本明細書で説明される他の関連する特性）を観察することができる。
【００６３】
非接液状態を達成するために、低い固体表面エネルギーおよび非接液液体と比較して、含浸液体の低い表面エネルギーを有することが好ましい。例えば、約２５ｍＪ／ｍ２を下回る表面エネルギーが好ましい。低い表面エネルギー液体には、特定の炭化水素およびフルオロカーボン系液体、例えば、シリコーン油、液体ペルフルオロカーボン、パーフルオロ系真空油（例えば、Ｋｒｙｔｏｘ１５０６またはＦｒｏｍｂｌｉｎ  ０６／６）、ペルフルオロトリペンチルアミン（例えば、３Ｍから販売されるＦＣ−７０、またはＦＣ−４３）といったフッ素系冷却剤、水と混合しないフッ素系イオン液体、ＰＤＭＳおよびフッ素系シリコーン油を含むシリコーン油が挙げられる。
【００６４】
低い表面エネルギー固体の例は、以下が挙げられる：炭化水素鎖中で終結するシラン（オクタデシルトリクロロシラン等）、フルオロカーボン鎖で終結するシラン（例えば、フルオロシラン）、炭化水素鎖で終結するチオール（そのようなブタンチオール）、およびフルオロカーボン鎖で終結するチオール（例えば、ペルフルオロデカンチオール）。ある特定の実施形態において、表面は、フルオロポリマー、例えば、フルオロデシル多面体オリゴマーシルセスキオキサンといったシルセスキオキサンといった低い表面エネルギー固体を含む。ある特定の実施形態において、フルオロポリマーは、テトラフルオロエチレン（ＥＴＦＥ）、フッ素化エチレンプロピレンコポリマー（ＦＥＰ）、ポリビニリデンフルオライド（ＰＶＤＦ）、ペルフルオロアルコキシテトラフルオロエチレンコポリマー（ＰＦＡ）、ポリテトラフルオロエチレン（ＰＴＦＥ）、テトラフルオロエチレン、ペルフルオロメチルビニルエーテルコポリマー（ＭＦＡ）、エチレンクロロトリフルオロエチレンコポリマー（ＥＣＴＦＥ）、エチレンテトラフルオロエチレンコポリマー（ＥＴＦＥ）、ペルフルオロポリエーテル、またはテクノフロンである（またはそれらを含む）。
【００６５】
図１６において、γ＿ｗｖは、蒸気と平衡にある非接液相の表面エネルギーであり、γ＿ｏｗは、非接液相と含浸液体との間の界面エネルギーであり、γ＿ｏｖは、蒸気と平衡にある含浸液体相の表面エネルギーであり、γ＿ｓｖは、蒸気と平衡にある固体の表面エネルギーであり、γ＿ｓｏは、含浸相と固体との間の界面エネルギーであり、γ＿ｓｗは、固体と非接液相との間の界面エネルギーであり、ｒ＝予測表面積で割った全表面積であり、θ＿ｃ１、θ＿ｃ２、θ＿ｃ３、θ＿ｃ４、θ＿ｗ１、θ＿ｗ２は、各湿潤状態における非接液相によって作られる肉眼で見える接触角であり、θ＊＿ｏｓ（ｖ）は、テクスチャ基材の周囲の相が蒸気であるときの、テクスチャ基材上の油の肉眼で見える接触角であり、θ＿ｏｓ（ｖ）は、油滴の周囲の相が蒸気であるときの、同じ化学構造の平坦な固体基材上の油の接触角であり、θ＊＿ｏｓ（ｗ）は、油滴の周囲の相が水であるときの、テクスチャ基材上の油の肉眼で見える接触角であり、ならびに、θ＿ｏｓ（ｗ）は、油滴の周囲の相が水であるときの、テクスチャ付与表面と同じ化学構造の平坦な固体基材上の油の接触角である。
【００６６】
図１７は、本発明のある特定の実施形態に従う、図１６に示される湿潤状態の６つの液体含浸表面に対する条件を示す概略図である。
【実施例】
【００６７】
実験例
図３は、本発明のある特定の実施形態に従う、マイクロテクスチャ付与表面３０２の写真を含む。表面３０２は、シリコンで作られており、２５μｍ離れて離間された１０μｍの柱の正方形配列を含む。描画されるように、表面３０２の下部３０４はヘキサデカン（含浸液体）に含浸され、一方、上部３０６は空気に含浸された（すなわち、含浸液体がない）。ヘキサデカンのエッジ３０８は、頂部３０６と下部３０４との間の境界線を画定する。ヘキサデカンでの含浸は、（ｉ）表面３０２の下部３０４をヘキサデカンの溶液槽に浸漬すること、および（ｉｉ）浸漬コーディング装置を用いて下部３０４をヘキサデカンから緩やかな速度（１０ｍｍ／分）で引き抜くことにより達成された。含浸は、約５ｍ／秒の衝突速度を有する水噴射が噴霧されている間、ヘキサデカンが適所に残るほど、強固であった。７μＬの水滴の接触角度ヒステリシスおよびロールオフ角度を、表面３０２の下部３０４上（すなわち、表面３０２の液体含浸部分）で測定した。接触角度ヒステリシス（ＣＡＨ）およびロールオフ角度は、両方とも極めて小さかった。ＣＡＨは、１°未満であり、一方、ロールオフ角度は、わずか１．７±０．１°であった。
【００６８】
図４ａおよび４ｂは、それぞれ、気体含浸表面４０４および液体含浸表面４０６上での水滴４０２の衝突を描画する、一連の高速ビデオ画像を示す。上記で考察されるように、液滴は、表面に衝突する際、その表面に大きな圧力を印加し得る。これは、約５ｍ／ｓ未満の速度で表面に衝突するミリメートル寸法の液滴にすら当てはまる。これらの圧力の結果として、液滴は、気体含浸表面上に突き刺しされ、それによって、気体含浸表面がその強化された液滴脱落能力を損失することになり得る。液滴の突き刺しは、図４に描画されており、液滴は、気体含浸表面４０４から跳ね返るのではなく、その表面に固着することが示される。固着を阻止するために、気体含浸表面を用いた従来のアプローチでは、ナノ規模のテクスチャの導入が目立つ。しかし、液体含浸表面によるアプローチでは、約１０μｍのマイクロテクスチャでさえも、衝突液滴の脱落を成功させることができる。これは、図４ｂに示され、空気が存在していた場合には水滴を突き刺しした同じマイクロテクスチャが、ヘキサデカンを含浸させた場合には、完全に液滴を弾いた。これらの図におけるスケールバー４０８は、３ｍｍである。
【００６９】
図５は、水平線に対して２５°に傾けた液体含浸表面５０４に衝突する液滴５０２を示す、一連の高速ビデオ画像を含む。この事例では、水滴５０２は表面５０４を滑り落ちて最終的には跳ね返り、液体含浸表面５０４が、衝突液滴の脱落を成功させることができ、突き刺しに対して強固であったことを示す。この例における水滴は、直径が２．５ｍｍであった。液体含浸表面５０４は、２５μｍ間隔で離間した１０μｍのシリコン四角柱列に、ヘキサデカンの含浸液体を含有する、マイクロテクスチャ付与表面であった。
【００７０】
図６ａ〜６ｄは、本発明のある特定の実施形態に従う、気体含浸超疎水性表面６０２上での霜の形成を示す一連のＥＳＥＭ画像を含む。超疎水性表面６０２は、疎水性の四角柱列６０４を含み、幅、エッジ間距離、およびアスペクト比は、それぞれ、１５μｍ、３０μｍ、および７である。図６ａは、乾燥した表面（すなわち、霜がない）を描画するが、一方で図６ｂ〜６ｄは、表面上での霜６０６の形成を描画する。支柱上の疎水性コーティングの本質的な水接触角は、１１０°であった。表面は、ＥＳＥＭの冷却ステージ付属品を用いて、−１３℃の温度で維持された。実験の最初は、チャンバの圧力を、乾燥した表面を確保するために、飽和圧力をはるかに下回る約１００Ｐａに維持した。チャンバ内の蒸気圧を、次いで、霜の核形成が観察されるまで、徐々に増加させた。霜の核形成および成長は、表面の均一な本質的湿潤性のため、いずれの特定の空間選好も有することなく、支柱の上部、側壁、および谷部を含む、利用可能な領域の全てで生じた。
【００７１】
図７ａ〜７ｃは、本発明のある特定の実施形態に従う、乾燥および霜の降りた超疎水性表面の液滴衝突試験からの画像を描画する。この試験は、１ｍｍの半径を有し、０．７ｍ／ｓの速度で表面に衝突する水滴を使用して行った。図７ａは、幅、エッジ間距離、およびアスペクト比が、それぞれ、１０μｍ、２０μｍ、および１である、代表的なＳｉ支柱列表面７０２の上面図ＳＥＭ画像である。図７ｂは、乾燥表面７０４上での液滴衝突の一連の高速ビデオ画像を含む。描画されるように、液滴は、抗湿潤性の毛細管圧が動的湿潤圧よりも大きいため、表面７０４から反跳する。図７ｃは、霜７０６で被覆された表面上での液滴衝突の一連の高速ビデオ画像を含む。結果は、霜７０６が、表面の湿潤特性を変化させて表面を親水性にし、ＣａｓｓｉｅからＷｅｎｚｅｌへの衝突液滴の湿潤転移、続くピン止め、および表面上での「Ｗｅｎｚｅｌ」氷の形成をもたらすことを示す。
【００７２】
図８は、本発明のある特定の実施形態に従う、正規化された表面積に対する、測定された正規化された氷付着強度のプロットである。正規化された氷付着強度は、テクスチャ付与表面で測定される氷付着強度を平滑表面で測定される氷付着強度で除したものである。正規化された表面積は、全表面積を投影面積によって正規化したものである。図が示すように、正規化された氷付着強度は、正規化された表面積とともに増加することが判明し、強い線形傾向を示す。データへの最良の線形適合（実線、相関係数Ｒ２＝０．９６）は、１という勾配を有し、（点線を使用して推定した）起点を通過し、氷が、支柱の側面を含む、全ての利用可能な表面領域と接触していることを示す。テクスチャ付与表面と氷の連結は、付着強度の増加をもたらす。この図内の挿入図（ａ）〜（ｄ）は、優れた複製性能を示す低密度から高密度（それぞれ、ａ＝１５μｍ、ｈ＝１０μｍ、ｂ＝４５、３０、１５、および５μｍであり、ａ、ｈ、およびｂは、図２Ｃおよび２Ｄに示される寸法である）での、代表的な複製ＰＤＭＳ支柱列の上面図光学画像である。
【００７３】
傾斜台を有するＲａｍｅ−ｈａｒｔ  Ｇｏｎｉｏｍｅｔｅｒを使用して、ロールオフ実験を行い、ヘキサデカンを含浸させたオクタデシルトリクロロシラン処理を施したシリコーン柱表面（支柱間隔２５μｍ）の液滴脱落特性を測定した。１．７°±０．１°のロールオフ角度が、７μｌの液滴に対して測定された。前進および後退接触角は、それぞれ、９８°±１°および９７°±１°であった。この非常に低いロールオフ角度により、液体含浸表面が迅速に（例えば、氷雨適用時に凍結する前に）液滴を脱落させることを可能にする。
【００７４】
図９および１０は、液体含浸表面上での水滴移動度の実験的測定値を示す。図９は、表面に含浸させた４つの異なる流体についての表面固体分率φの関数としてのロールオフ角度α（または傾斜角度）である（特徴の寸法ａおよびｂは、図２Ｄに示される通りである）。「空気」の事例は、従来の超疎水性表面（すなわち、気体含浸表面）を表すことに留意されたい。このプロットは、ロールオフ角度αが、シリコーン油については非常に小さく（５°未満）、固体分率φに著しい影響を受けなかったことを示す。含浸表面を完全に湿潤させないイオン液体（すなわち、ＢＭＩ−ＩＭ）については、ロールオフ角度αは、比較的高く、空気の事例とほぼ等しく、マイクロ支柱上での液体のピン止めの増加のため、固体分率φが増加した。これは、固体断片φの増加が、単位面積中より多くのマイクロ支柱を意味するためである可能性が高い。図１０は、１０００ｃＳｔのシリコーン油に対する固体分率φの関数としての、表面を３０°に傾けた試験の水滴摺動速度ｖｏのプロットである。このプロットは、摺動速度ｖｏが、固体分率φが増加した場合、ピン止めの増加のために減少したことを示す。
【００７５】
図１１および１２は、表面を３０°に傾けたときの、異なる粘度を有する異なる含浸流体に対する水滴摺動速度ｖｏのさらなる実験的測定値を示す。図は、空気での摺動速度ｖｏはシリコーン油によるものよりも高いが、摺動速度ｖｏは、ピン止めの増加のために、固体分率φと同じ減少傾向を有することを示す。図１２は、１０ｃＳｔのシリコーン油に対する固体分率φの関数としての摺動速度ｖｏのプロットである。このプロットは、摺動速度ｖｏの大きさが、１０００ｃＳｔでのものよりも高いが、空気でのものよりも低いことを示す。固体分率φとの傾向は、同じままである。図１０および１２の測定値は、液滴移動性（例えば、摺動速度ｖｏ）が、含浸液体の粘度が減少するにつれて増加することを示す。これは、最も高い移動度が、空気といった低粘度の含浸流体で達成される可能性が高いことを示唆する。
【００７６】
一実験では、含浸液体の粘度は、液滴衝突に対する粘度の影響を判定するために多様であった。試験に使用した表面には、１０μｍの支柱間隔で、シリコンマイクロ支柱（１０×１０×１０μｍ）が含まれた。含浸液体の粘度は、１０ｃＳｔであり、衝突水滴は、液体含浸表面から跳ね返ることができた。対照的に、含浸液体の粘度が１０００ｃＳｔであったとき、衝突水滴は、表面上に留まった（すなわち、表面から跳ね返らなかった）。しかしながら、気体含浸表面を用いて行われた類似の衝突実験とは異なり、液滴は、摺動速度が低かったにもかかわらず、継続的に表面を転がり落ちることができた。
【００７７】
図１３および１４は、シリコーン油を含浸させたマイクロ支柱表面上での霜の核形成の環境制御型ＳＥＭ（ＥＳＥＭ）画像を含む。図１３は、核形成が引き起こされる前の表面１４０２を示す。図１４は、核形成中の表面１４０４を示し、霜１３０６が、マイクロ支柱上部に核形成を行う傾向を有したことを示す。
均等物
【００７８】
本発明は、特定の好ましい実施形態を参照して具体的に示され、記載されているが、形態および詳細における種々の変更が、添付の特許請求の範囲によって定義される本発明の趣旨および範囲から逸脱することなくそこになされてもよいことが、当業者には理解されるはずである。
【図１ａ】
2014531989.tif 000026
【図１ｂ】
2014531989.tif 000027
【図１ｃ】
2014531989.tif 000028
【図２ａ】
2014531989.tif 000029
【図２ｂ】
2014531989.tif 000030
【図２ｃ】
2014531989.tif 000031
【図２ｄ】
2014531989.tif 000032
【図３】
2014531989.tif 000033
【図５】
2014531989.tif 000034
【図７Ａ】
2014531989.tif 000035
【図７Ｂ−１】
2014531989.tif 000036
【図７Ｂ−２】
2014531989.tif 000037
【図９】
2014531989.tif 000038
【図１０】
2014531989.tif 000039
【図１１】
2014531989.tif 000040
【図１２】
2014531989.tif 000041
【図１３】
2014531989.tif 000042
【図１４】
2014531989.tif 000043
【図１６】
2014531989.tif 000044
【図１７】
2014531989.tif 000045
【図４】
2014531989.tif 000046
【図６】
2014531989.tif 000047
【図８】
2014531989.tif 000048
【図１５】
2014531989.tif 000049
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
液体含浸表面を含む物品であって、前記表面が、含浸液体を間に安定に含有するのに十分に接近して離間されたマイクロ規模および／またはナノ規模の複数の固体特徴を含み、前記表面が、前記固体特徴の間で前記含浸液体を安定に含有し、前記含浸液体が、前記固体特徴の間の空間を埋め、前記表面の動きにもかかわらず、前記固体特徴の間で、定位置に保持される、物品。
【請求項２】
前記液体が、室温で、１０００ｃＰ以下、もしくは１００ｃＰ以下、もしくは５０ｃＰ以下の粘度を有し、かつ／または前記液体が、室温で、約２０ｍｍＨｇ以下の蒸気圧を有する、請求項１に記載の物品。
【請求項３】
前記特徴が、実質的に均一の高さを有し、前記液体が、前記特徴を、前記特徴の頂部にわたって少なくとも厚さ約５ｎｍの層でコーティングする、請求項１および２のいずれか１項に記載の物品。
【請求項４】
前記特徴が、細孔または他のウェルを画定し、前記液体が、前記特徴を埋める、請求項１〜３のいずれか１項に記載の物品。
【請求項５】
前記液体は、前記液体が前記特徴の頂部上に安定な薄膜を形成するように、０°の後退接触角を有する、請求項１〜４のいずれか１項に記載の物品。
【請求項６】
特徴から特徴までの間隔が、１マイクロメートル〜１００マイクロメートル、または約５ナノメートル〜約１マイクロメートルである、請求項１〜５のいずれか１項に記載の物品。
【請求項７】
前記特徴が、階層構造を含むか、または
前記特徴が、上にナノ規模の特徴を含む、マイクロ規模の特徴である階層構造を含む、
請求項１〜６のいずれか１項に記載の物品。
【請求項８】
前記特徴が、約１００マイクロメートル以下の高さを有する、請求項１〜７のいずれか１項に記載の物品。
【請求項９】
前記特徴が、支柱、球形粒子、ナノニードル、ナノガラス、および表面粗さを提供するランダム形状の特徴から成る群から選択される少なくとも１つの要素を含み、かつ／または
前記特徴が、細孔、空洞、相互接続した細孔、および相互接続した空洞から成る群から選択される少なくとも１つの要素を含み、かつ／または
前記表面が、異なる大きさを有する複数の細孔をもつ多孔質媒体を含む、
請求項１〜８のいずれか１項に記載の物品。
【請求項１０】
前記液体が、シリコーン油、液体ペルフルオロカーボン、ペルフルオロフッ素系真空油（Ｋｒｙｔｏｘ１５０６またはＦｒｏｍｂｌｉｎ０６／６等）、フッ素系冷却剤（例えば、３Ｍ社製のＦＣ−７０として販売されるペルフルオロトリペンチルアミン）、イオン液体、水と混合しないフッ素系イオン液体、ＰＤＭＳを含むシリコーン油、フッ素系シリコーン油、液体金属、電気粘性流体、磁気粘性流体、強磁性流体、誘電液体、炭化水素液体、フルオロカーボン液体、冷媒、真空油、相変化物質、半流動体、グリース、滑液、体液から成る群から選択される要素を含む、請求項１〜９のいずれか１項に記載の物品。
【請求項１１】
前記物品が、蒸気タービン部品、ガスタービン部品、航空機部品、および風力タービン部品から成る群から選択される要素であり、前記液体含浸表面が、衝突液体を弾くように構成され、かつ／または
前記物品が、眼鏡および鏡から成る群から選択される要素であり、前記液体含浸表面が、それらの上を曇らせることを阻止するように構成され、かつ／または
前記物品が、航空機部品、風力タービン、送電線、およびフロントガラスから成る群から選択される要素であり、前記液体含浸表面が、それらの上で氷の形成を阻止するように構成される、
請求項１〜１０のいずれか１項に記載の物品。
【請求項１２】
前記物品が、パイプライン（またはそれらの部品もしくはコーティング）であり、前記液体含浸表面が、その上での水和物の形成を阻止する、および／またはその上を流れる流体の滑り（抵抗の減少）を向上するように構成されるか、または
前記物品が、熱交換器部品、または油もしくはガスパイプライン（またはそれらの部品もしくはコーティング）であり、前記液体含浸表面が、それらの上で塩の形成および／または付着を阻止するように構成されるか、または
前記物品が、人工関節であり、前記液体含浸表面が、前記関節の接合面の間の摩擦を減少させる、および／または長期的な潤滑を提供するように構成され、前記液体含浸表面が、必要に応じて、前記表面から経時的に液体を放出するように構成され、それによって、経時的に潤滑を提供するか、または
前記物品が、エンジン部品（例えば、ピストンまたはシリンダー）であり、前記液体含浸表面が、前記部品の長期的な潤滑を提供するように構成され、前記液体含浸表面が、必要に応じて、前記表面から経時的に液体を放出するように構成され、それによって、経時的に潤滑を提供するか、または
前記物品が、熱交換器部品であり、前記液体含浸表面が、その上での凝縮物の脱落を促進するように構成され、それによって、凝縮熱伝達を向上する、
請求項１〜１０のいずれか１項に記載の物品。
【請求項１３】
前記液体含浸表面が、腐食を阻止するように構成され、かつ／または前記液体含浸表面が、その上でデブリの吸着に抵抗するように構成される汚染防止表面である、
請求項１〜１０のいずれか１項に記載の物品。
【請求項１４】
０＜φ＜０．５であるか、または０＜φ≦０．２５であり、ここでφが、非接液相と直接接触する前記表面の表面領域分率であり、前記表面が、テクスチャ付与表面であり、前記固体特徴が、前記テクスチャ付与表面の処理突起部である、請求項１〜１３のいずれか１項に記載の物品。
【請求項１５】
前記液体含浸表面が、前記マイクロ規模および／またはナノ規模の複数の固体特徴の間で、前記表面上の空気また他の流体の動きにもかかわらず、定位置に保持される、請求項１〜１４のいずれか１項に記載の物品。
【手続補正２】
【補正対象書類名】明細書
【補正対象項目名】００２０
【補正方法】変更
【補正の内容】
【００２０】
本発明の対象および特徴は、以下で説明される図面、および特許請求の範囲を参照してよりよく理解され得る。
一つの実施形態において、本発明は、例えば、以下の項目を提供する。
（項目１）
液体含浸表面を含む物品であって、前記表面が、液体を間または内部に安定に含有するのに十分に接近して離間された、特徴のマトリックスを含む、物品。
（項目２）
前記液体が、室温で、約１０００ｃＰ以下の粘度を有する、項目１に記載の物品。
（項目３）
前記液体が、室温で、約２０ｍｍＨｇ以下の蒸気圧を有する、項目１または２に記載の物品。
（項目４）
前記液体が、室温で、約１００ｃＰ以下の粘度を有する、項目２に記載の物品。
（項目５）
前記液体が、室温で、約５０ｃＰ以下の粘度を有する、項目２に記載の物品。
（項目６）
前記特徴が、実質的に均一の高さを有し、前記液体が、前記特徴の間の空間を埋め、前記特徴を、前記特徴の頂部にわたって少なくとも厚さ約５ｎｍの層でコーティングする、前述の項目のいずれか１項に記載の物品。
（項目７）
前記特徴が、細孔または他のウェルを画定し、前記液体が、前記特徴を埋める、前述の項目のいずれか１項に記載の物品。
（項目８）
前記液体は、前記液体が前記特徴の頂部上に安定な薄膜を形成するように、０°の後退接触角を有する、前述の項目のいずれか１項に記載の物品。
（項目９）
前記マトリックスが、約１マイクロメートル〜約１００マイクロメートルの特徴から特徴までの間隔を有する、前述の項目のいずれか１項に記載の物品。
（項目１０）
前記マトリックスが、約５ナノメートル〜約１マイクロメートルの特徴から特徴までの間隔を有する、前述の項目のいずれか１項に記載の物品。
（項目１１）
前記マトリックスが、階層構造を含む、前述の項目のいずれか１項に記載の物品。
（項目１２）
前記階層構造が、上にナノ規模の特徴を含む、マイクロ規模の特徴である、項目１１に記載の物品。
（項目１３）
前記特徴が、約１００マイクロメートル以下の高さを有する、前述の項目のいずれか１項に記載の物品。
（項目１４）
前記特徴が、支柱である、前述の項目のいずれか１項に記載の物品。
（項目１５）
前記特徴が、球形粒子、ナノニードル、ナノガラス、および表面粗さを提供するランダム形状の特徴から成る群から選択される少なくとも１つの要素を含む、前述の項目のいずれか１項に記載の物品。
（項目１６）
前記特徴が、細孔、空洞、相互接続した細孔、および相互接続した空洞から成る群から選択される少なくとも１つの要素を含む、前述の項目のいずれか１項に記載の物品。
（項目１７）
前記表面が、異なる大きさを有する複数の細孔をもつ多孔質媒体を含む、項目１６に記載の物品。
（項目１８）
前記液体が、シリコーン油、液体ペルフルオロカーボン、ペルフルオロフッ素系真空油（Ｋｒｙｔｏｘ１５０６またはＦｒｏｍｂｌｉｎ０６／６等）、フッ素系冷却剤（例えば、３Ｍ社製のＦＣ−７０として販売されるペルフルオロトリペンチルアミン）、イオン液体、水と混合しないフッ素系イオン液体、ＰＤＭＳを含むシリコーン油、フッ素系シリコーン油、液体金属、電気粘性流体、磁気粘性流体、強磁性流体、誘電液体、炭化水素液体、フルオロカーボン液体、冷媒、真空油、相変化物質、半流動体、グリース、滑液、体液から成る群から選択される要素を含む、前述の項目のいずれか１項に記載の物品。
（項目１９）
前記物品が、蒸気タービン部品、ガスタービン部品、航空機部品、および風力タービン部品から成る群から選択される要素であり、前記液体含浸表面が、衝突液体を弾くように構成される、前述の項目のいずれか１項に記載の物品。
（項目２０）
前記物品が、眼鏡および鏡から成る群から選択される要素であり、前記液体含浸表面が、それらの上を曇らせることを阻止するように構成される、項目１〜１８のいずれか１項に記載の物品。
（項目２１）
前記物品が、航空機部品、風力タービン、送電線、およびフロントガラスから成る群から選択される要素であり、前記液体含浸表面が、それらの上で氷の形成を阻止するように構成される、項目１〜１８のいずれか１項に記載の物品。
（項目２２）
前記物品が、パイプライン（またはそれらの部品もしくはコーティング）であり、前記液体含浸表面が、その上での水和物の形成を阻止する、および／またはその上を流れる流体の滑り（抵抗の減少）を向上するように構成される、項目１〜１８のいずれか１項に記載の物品。
（項目２３）
前記物品が、熱交換器部品、または油もしくはガスパイプライン（またはそれらの部品もしくはコーティング）であり、前記液体含浸表面が、それらの上で塩の形成および／または付着を阻止するように構成される、項目１〜１８のいずれか１項に記載の物品。
（項目２４）
前記液体含浸表面が、腐食を阻止するように構成される、項目１〜１８のいずれか１項に記載の物品。
（項目２５）
前記物品が、人工関節であり、前記液体含浸表面が、前記関節の接合面の間の摩擦を減少させる、および／または長期的な潤滑を提供するように構成される、項目１〜１８のいずれか１項に記載の物品。
（項目２６）
前記物品が、エンジン部品（例えば、ピストンまたはシリンダー）であり、前記液体含浸表面が、前記部品の長期的な潤滑を提供するように構成される、項目１〜１８のいずれか１項に記載の物品。
（項目２７）
前記液体含浸表面が、前記表面から経時的に液体を放出するように構成され、それによって、経時的に潤滑を提供する、項目２５または２６に記載の物品。
（項目２８）
前記液体含浸表面が、その上でデブリの吸着に抵抗するように構成される汚染防止表面である、項目１〜１８のいずれか１項に記載の物品。
（項目２９）
前記物品が、熱交換器部品であり、前記液体含浸表面が、その上での凝縮物の脱落を促進するように構成され、それによって、凝縮熱伝達を向上する、項目１〜１８のいずれか１項に記載の物品。
【国際調査報告】
2014531989.tif 000050
2014531989.tif 000051
2014531989.tif 000052
2014531989.tif 000053
2014531989.tif 000054